(57)【特許請求の範囲】
【請求項１】
コンクリート造の床面の外端部にプレキャストコンクリート造の壁部材を接合するプレキャストコンクリート部材の接合構造であって、
前記床面の外端部には、屋外側に向かうに従って下がる傾斜面が形成され、
前記床面の傾斜面と前記壁部材の下面との間には、モルタル層が形成され、
当該モルタル層は、前記傾斜面の上にのみ設けられ、
前記床面の傾斜面および前記壁部材の下面にケイ酸塩が塗布される、および／または、前記モルタル層にケイ酸塩が混入されることを特徴とするプレキャストコンクリート部材の接合構造。
【請求項２】
前記傾斜面の勾配は、略１／５０以上であることを特徴とする請求項１に記載のプレキャストコンクリート部材の接合構造。
【請求項３】
前記モルタル層は、第１モルタル層と、当該第１モルタル層の屋外側に設けられた第２モルタル層と、を備えることを特徴とする請求項１または２に記載のプレキャストコンクリート部材の接合構造。
【請求項４】
前記床面の傾斜面と前記壁部材の下面との間には、前記モルタル層に加えて、当該モルタル層の屋外側に設けられたバックアップ材と、当該バックアップ材の屋外側に打設されたシール材と、が設けられ、
前記床面の傾斜面のうち前記バックアップ材の直下には、外周に沿って延びる溝が形成されることを特徴とする請求項１または２に記載のプレキャストコンクリート部材の接合構造。
【請求項５】
コンクリート造の床面の外端部に、プレキャストコンクリート造の壁部材を接合するプレキャストコンクリート部材の接合方法であって、
前記床面の外端部には、屋外側に向かうに従って下がる傾斜面が形成されており、
前記床面の傾斜面および前記壁部材の下面に、ケイ酸塩を塗布する工程と、
前記床面の傾斜面の上にのみ、モルタルを盛り付ける工程と、
前記壁部材を前記モルタルの上に載置する工程と、を備えることを特徴とするプレキャストコンクリート部材の接合方法。
【請求項６】
コンクリート造の床面の外端部に、プレキャストコンクリート造の壁部材を接合するプレキャストコンクリート部材の接合方法であって、
前記床面の外端部には、屋外側に向かうに従って下がる傾斜面が形成されており、
前記床面の傾斜面の上にのみ、ケイ酸塩が混入されたモルタルを盛り付ける工程と、
前記壁部材を前記モルタルの上に載置する工程と、を備えることを特徴とするプレキャストコンクリート部材の接合方法。
【発明の詳細な説明】
【技術分野】
【０００１】
本発明は、例えば、プレキャストコンクリート部材の接合構造および接合方法に関する。
【背景技術】
【０００２】
従来より、予め、工場にて、コンクリート部材を製造しておき、この部材（以下、プレキャストコンクリート部材と呼ぶ）を建設現場に運搬して、互いに接合することで、建物を構築する、プレキャスト工法がある。
この工法では、プレキャストコンクリート部材同士を接合する場合、これらプレキャストコンクリート部材同士の隙間にモルタルを設けることで、プレキャストコンクリート部材の高さを調整するとともに、プレキャストコンクリート部材同士の荷重の伝達を接合面全体で行う（特許文献１参照）。さらに、このモルタルの屋外側の端面にシール材を充填して、雨水の浸入を防止している。
【先行技術文献】
【特許文献】
【０００３】
【特許文献１】特開２０００−２４８６１４号公報
【発明の概要】
【発明が解決しようとする課題】
【０００４】
しかしながら、シール材の耐用年数は１０年程度であるので、シール材が耐用年数近くに達すると、シール材が切れてしまい、シール材とプレキャストコンクリート部材との間に雨水が浸入する場合があった。また、プレキャストコンクリート部材同士の隙間のモルタルだけでは、このモルタルとプレキャストコンクリート部材との間に雨水が浸入する場合があった。その結果、雨水が屋内に浸入する場合があった。
この問題を解決するためには、シール材を打ち直す改修工事が定期的に必要となるが、コストがかかる、という問題があった。
【０００５】
本発明は、雨水が屋内に浸入するのを低コストで防止できる、プレキャストコンクリート部材の接合構造および接合方法を提供することを目的とする。
【課題を解決するための手段】
【０００６】
請求項１に記載のプレキャストコンクリート部材の接合構造（例えば、後述の接合構造１、１Ａ、１Ｂ）は、コンクリート造の床面（例えば、後述の２階床面２）の外端部（例えば、後述の外端部３）にプレキャストコンクリート造の壁部材（例えば、後述の２階壁部材３０）を接合する接合構造であって、前記床面の外端部と前記壁部材の下面との間には、モルタル層（例えば、後述のモルタル層４２）が形成され、前記床面の外端部および前記壁部材の下面には、ケイ酸塩（例えば、後述のケイ酸塩４１）が塗布される、および／または、前記モルタル層にケイ酸塩が混入されることを特徴とする。
【０００７】
ここで、ケイ酸塩とは、例えば、ケイ酸ナトリウムとケイ酸カルシウムとを混合したもの、または、ケイ酸ナトリウムである。
【０００８】
この発明によれば、床面の外端部および壁部材の下面にケイ酸塩を塗布した。あるいは、モルタル層にケイ酸塩を混入した。ケイ酸塩は、水分と反応してゲル化することで、この水分の通り道であるクラック（ひび割れ）や空隙を閉塞して、防水性能を発揮するものである。よって、モルタル層内の水分やモルタル層に浸透した雨水がケイ酸塩に触れると、このケイ酸塩により水分の通り道が閉塞されるから、雨水が屋内に浸入するのを低コストで防止できる。
【０００９】
請求項１に記載のプレキャストコンクリート部材の接合構造は、前記床面の外端部には、屋外側に向うに従って下がる傾斜面（例えば、後述の傾斜面４）が形成されることを特徴とする。
【００１０】
この発明によれば、プレキャストコンクリート造の壁部材が接合される床面の外端部に、屋外側に向うに従って下がる傾斜面を形成した。よって、雨水がモルタル層に浸透して傾斜面に到達しても、この雨水は傾斜面を流れて屋外に排水される。よって、雨水が屋内に浸入するのをより確実に防止できる。
【００１１】
請求項２に記載のプレキャストコンクリート部材の接合構造は、前記傾斜面の勾配は、略１／５０以上であることを特徴とする。
【００１２】
この発明によれば、傾斜面の勾配を略１／５０以上としたので、傾斜面上の雨水を、傾斜面に沿って確実に下方に流して排水できる。
【００１３】
請求項３に記載のプレキャストコンクリート部材の接合構造（例えば、後述の接合構造１Ａ）は、前記モルタル層（例えば、後述のモルタル層４２Ａ）は、第１モルタル層（例えば、後述の第１モルタル層５０）と、当該第１モルタル層の屋外側に設けられた第２モルタル層（例えば、後述の第２モルタル層５１）と、を備えることを特徴とする。
【００１４】
この発明によれば、第１モルタル層の屋外側に第２モルタル層を設けたので、雨水が第２モルタル層に浸透して、第１モルタル層と第２モルタル層との境界面に到達しても、雨水はこの境界面に沿って下方に移動して傾斜面に到達し、この傾斜面を流れて屋外に排水される。したがって、雨水が屋内に浸入するのをより確実に防止できる。
【００１５】
請求項４に記載のプレキャストコンクリート部材の接合構造（例えば、後述の接合構造１Ｂ）は、前記床面の外端部と前記壁部材の下面との間には、前記モルタル層に加えて、当該モルタル層の屋外側に設けられたバックアップ材（例えば、後述のバックアップ材６１）と、当該バックアップ材の屋外側に打設されたシール材（例えば、後述のシール材６０）と、が設けられ、前記床面の外端部のうち前記バックアップ材の直下には、外周に沿って延びる溝（例えば、後述の溝６２）が形成されることを特徴とする。
【００１６】
この発明によれば、モルタル層の屋外側にバックアップ材を設け、このバックアップ材のさらに屋外側にシール材を打設した。また、バックアップ材の直下に、外周に沿って延びる溝を形成した。よって、雨水がシール材に浸透して、バックアップ材に到達すると、この雨水は下方に移動して溝に到達し、この溝を流れて屋外に排水される。したがって、雨水が屋内に浸入するのをより確実に防止できる。
【００１７】
本発明のプレキャストコンクリート部材の接合構造（例えば、後述の接合構造１Ｃ）は、コンクリート造の床面の外端部にプレキャストコンクリート造の壁部材を接合する接合構造であって、前記床面の外端部には、段差上面（例えば、後述の段差上面７０）と、当該段差上面の屋外側に設けられて当該段差上面よりも低い段差下面（例えば、後述の段差下面７１）と、が形成され、前記床面の外端部と前記壁部材の下面との間には、モルタル層が形成され、前記床面の外端部および前記壁部材の下面には、ケイ酸塩が塗布される、および／または、前記モルタル層にケイ酸塩が混入されることが好ましい。
【００１８】
ここで、ケイ酸塩とは、例えば、ケイ酸ナトリウムとケイ酸カルシウムとを混合したもの、または、ケイ酸ナトリウムである。
【００１９】
この発明によれば、床面の外端部および壁部材の下面にケイ酸塩を塗布した。あるいは、モルタル層にケイ酸塩を混入した。ケイ酸塩は、水分と反応してゲル化することで、この水分の通り道であるクラック（ひび割れ）や空隙を閉塞して、防水性能を発揮するものである。よって、モルタル層内の水分やモルタル層に浸透した雨水がケイ酸塩に触れると、このケイ酸塩により水分の通り道が閉塞されるから、雨水が屋内に浸入するのを低コストで防止できる。
【００２０】
また、プレキャストコンクリート造の壁部材が接合される床面の外端部に、段差上面および段差下面を形成した。よって、雨水がモルタル層に浸透して段差下面に到達しても、この雨水は段差上面に到達することはなく、屋外に排水される。よって、雨水が屋内に浸入するのをより確実に防止できる。
【００２１】
本発明のプレキャストコンクリート部材の接合構造（例えば、後述の接合構造１Ｄ）は、プレキャストコンクリート造の床部材（例えば、後述の床部材８０）の側面同士を接合する接合構造であって、前記床部材の側面同士の間には、モルタル層（例えば、後述のモルタル層８２）が形成され、前記床部材の側面には、ケイ酸塩（例えば、後述のケイ酸塩８１）が塗布される、および／または、前記モルタル層にケイ酸塩が混入されることが好ましい。
【００２２】
ここで、ケイ酸塩とは、例えば、ケイ酸ナトリウムとケイ酸カルシウムとを混合したもの、または、ケイ酸ナトリウムである。
【００２３】
この発明によれば、床部材の側面にケイ酸塩を塗布した。あるいは、モルタル層にケイ酸塩を混入した。ケイ酸塩は、水分と反応してゲル化することで、この水分の通り道であるクラック（ひび割れ）や空隙を閉塞して、防水性能を発揮するものである。よって、モルタル層内の水分やモルタル層に浸透した雨水がケイ酸塩に触れると、このケイ酸塩により水分の通り道が閉塞されるから、雨水が屋内に浸入するのを低コストで防止できる。
【００２４】
請求項５に記載の接合方法は、コンクリート造の床面の外端部に、プレキャストコンクリート造の壁部材を接合する接合方法であって、前記床面の外端部および前記壁部材の下面に、ケイ酸塩を塗布する工程（例えば、後述のステップＳ１、Ｓ２、Ｓ１１、Ｓ１２）と、前記床面の外端部の上に、モルタルを盛り付ける工程（例えば、後述のステップＳ３、Ｓ１３）と、前記壁部材を前記床面の外端部の上に載置する工程（例えば、後述のステップＳ４、Ｓ１４）と、を備えることを特徴とする。
【００２５】
この発明によれば、上述の請求項１と同様の効果がある。
【００２６】
請求項６に記載の接合方法は、コンクリート造の床面の外端部に、プレキャストコンクリート造の壁部材を接合するプレキャストコンクリート部材の接合方法であって、前記床面の外端部の上に、ケイ酸塩が混入されたモルタルを盛り付ける工程（例えば、後述のステップＳ２１、Ｓ２２）と、前記壁部材を前記床面の外端部の上に載置する工程（例えば、後述のステップＳ２３）と、を備えることを特徴とする。
【００２７】
この発明によれば、上述の請求項１と同様の効果がある。
【発明の効果】
【００２８】
本発明によれば、床面の外端部および壁部材の下面にケイ酸塩を塗布した。あるいは、モルタル層にケイ酸塩を混入した。ケイ酸塩は、水分と反応してゲル化することで、この水分の通り道であるクラック（ひび割れ）や空隙を閉塞して、防水性能を発揮するものである。よって、モルタル層内の水分やモルタル層に浸透した雨水がケイ酸塩に触れると、このケイ酸塩により水分の通り道が閉塞されるから、雨水が屋内に浸入するのを低コストで防止できる。
【図面の簡単な説明】
【００２９】
【図１】本発明の第１実施形態に係るプレキャストコンクリート部材の接合構造が適用された壁式プレキャストコンクリート構造の建物の一部の斜視図である。
【図２】図１の破線で囲まれた部分の拡大断面図である。
【図３】前記実施形態に係るプレキャストコンクリート部材の接合構造を構築する手順のフローチャートである。
【図４】前記実施形態に係るプレキャストコンクリート部材の接合構造を構築する手順を説明するための斜視図である。
【図５】本発明の第２実施形態に係るプレキャストコンクリート部材の接合構造の拡大断面図である。
【図６】本発明の第３実施形態に係るプレキャストコンクリート部材の接合構造の拡大断面図である。
【図７】本発明の第１の参考例に係るプレキャストコンクリート部材の接合構造の拡大断面図である。
【図８】本発明の第２の参考例に係るプレキャストコンクリート部材の接合構造の拡大断面図である。
【図９】本発明の第１の変形例に係るプレキャストコンクリート部材の接合構造を構築する手順のフローチャートである。
【図１０】本発明の第２の変形例に係るプレキャストコンクリート部材の接合構造を構築する手順のフローチャートである。
【図１１】実験装置の構成を示す模式図である。
【図１２】実験条件および実験結果を示す図である。
【発明を実施するための形態】
【００３０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係るプレキャストコンクリート部材の接合構造１が適用された壁式プレキャストコンクリート構造の建物の一部の斜視図である。図２は、図１の破線で囲まれた部分の拡大断面図である。これら図１および図２は、ここでは、１階壁部材１０、２階床部材２０、および２階壁部材３０の接合部を示している。
【００３１】
１階壁部材１０は、プレキャストコンクリート造の板状の部材であり、略鉛直に延びて１階外周壁となる。２階床部材２０は、プレキャストコンクリート造の板状の部材であり、略水平に延びて２階床となる。２階壁部材３０は、プレキャストコンクリート造の板状の部材であり、略鉛直に延びて２階外周壁となる。
【００３２】
２階床部材２０は、１階壁部材１０の上端部に接合されて、２階床部材２０の上面と１階壁部材１０の上端面とで２階床面２を形成している。２階壁部材３０は、この床面２の外端部３に接合される。ここで、２階床面２のうち２階壁部材３０が接合される外端部３は、屋外側に向うに従って下がる傾斜面４となっている。この傾斜面４の勾配は、略１／５０である。
【００３３】
以下、１階壁部材１０、２階床部材２０、および２階壁部材３０の接合部の構造について詳述する。
１階壁部材１０の上端面は、傾斜面１０Ａとなっている。また、この１階壁部材１０の上端面の内端側には、底面１２および壁面１３からなる切欠き部１１が形成されている。
【００３４】
また、２階床部材２０の外端部には、傾斜面２０Ａが形成されている。この２階床部材２０の外端部は、１階壁部材１０の切欠き部１１の底面１２に係止しており、この２階床部材２０の側端面と切欠き部１１の壁面１３との隙間には、モルタル４０が充填されている。
これにより、１階壁部材１０の傾斜面１０Ａと２階床部材２０の傾斜面２０Ａとが一体化して、傾斜面４となっている。
【００３５】
２階床面２の傾斜面４および２階壁部材３０の下面には、ケイ酸塩４１が塗布されている。
また、２階床面２の傾斜面４と２階壁部材３０の下面との間には、モルタルが充填されてモルタル層４２が形成されている。
【００３６】
次に、プレキャストコンクリート部材の接合構造１を構築する手順について、図３のフローチャートを参照しながら説明する。
ステップＳ１では、１階壁部材１０を建込んで、この１階壁部材１０の切欠き部１１に床部材２０を係止し、２階床部材２０と１階壁部材１０との隙間にモルタル４０を充填する。これにより、２階床部材２０を１階壁部材１０に接合して２階床面２とし、この２階床面２の外端部３に傾斜面４を形成する。
【００３７】
ステップＳ２では、２階床面２の外端部３つまり傾斜面４の上にケイ酸塩４１を塗布するとともに、２階壁部材３０の下面にケイ酸塩４１を塗布する。
ステップＳ３では、２階床面２の外端部３の上にモルタル４３を盛り付ける。
ステップＳ４では、図４中白抜き矢印で示すように、２階壁部材３０を上方から吊り下ろして２階床面２の外端部３に載置する。すると、盛り付けたモルタル４３が２階床面２の外端部３と２階壁部材３０との間に充填されて、モルタル層４２となり、２階壁部材３０が２階床面２の外端部３に接合される。
【００３８】
本実施形態によれば、以下のような効果がある。
（１）２階床面２の外端部３および１階壁部材１０の下面にケイ酸塩４１を塗布した。ケイ酸塩は、水分と反応してゲル化することで、この水分の通り道であるクラック（ひび割れ）や空隙を閉塞して、防水性能を発揮するものである。よって、モルタル層４２内の水分やモルタル層４２に浸透した雨水がケイ酸塩４１に触れると、このケイ酸塩４１により水分の通り道が閉塞されるから、雨水が屋内に浸入するのを低コストで防止できる。
【００３９】
（２）プレキャストコンクリート造の２階壁部材３０が接合される２階床面２の外端部３に、屋外側に向うに従って下がる傾斜面４を形成した。よって、雨水がモルタル層４２に浸透して傾斜面４に到達しても、図２中矢印で示すように、この雨水は傾斜面４を流れて屋外に排水される。よって、雨水が屋内に浸入するのをより確実に防止できる。
【００４０】
（３）傾斜面４の勾配を略１／５０としたので、傾斜面４上の雨水を、傾斜面４に沿って確実に下方に流して排水できる。
【００４１】
〔第２実施形態〕
図５は、本発明の第２実施形態に係るプレキャストコンクリート部材の接合構造１Ａの拡大断面図である。
本実施形態では、モルタル層４２Ａの構成が第１実施形態と異なり、その他の点は、第１実施形態と同様の構成である。
すなわち、モルタル層４２Ａは、モルタルからなる第１モルタル層５０と、この第１モルタル層５０の屋外側に設けられたモルタルからなる第２モルタル層５１と、を備える。また、第１モルタル層５０の内側には、シール材５２が打設されている。
【００４２】
このモルタル層４２Ａを形成する場合、第１モルタル層５０を形成した後、この第１モルタル層５０の屋外側に第２モルタル層５１を形成する。このように施工することにより、第１モルタル層５０と第２モルタル層５１との間に境界面５３が形成される。
【００４３】
本実施形態によれば、上述の（１）〜（３）に加えて、以下のような効果がある。
（４）第１モルタル層５０の屋外側に第２モルタル層５１を設けたので、雨水が第２モルタル層５１に浸透して、第１モルタル層５０と第２モルタル層５１との境界面５３に到達しても、図５中矢印で示すように、この雨水はこの境界面５３に沿って下方に移動して傾斜面４に到達し、この傾斜面４を流れて屋外に排水される。したがって、雨水が屋内に浸入するのをより確実に防止できる。
【００４４】
〔第３実施形態〕
図６は、本発明の第３実施形態に係るプレキャストコンクリート部材の接合構造１Ｂの拡大断面図である。
本実施形態では、モルタル層４２の屋外側にシール材６０が打設される点が第１実施形態と異なり、その他の点は、第１実施形態と同様の構成である。
【００４５】
すなわち、２階床面２の外端部３と１階壁部材１０の下面との間には、モルタル層４２と、モルタル層４２の屋外側に設けられたバックアップ材６１と、バックアップ材６１の屋外側に打設されたシール材６０と、が設けられる。
傾斜面４のうちバックアップ材６１の直下には、外周に沿って延びる溝６２が形成されている。
【００４６】
本実施形態によれば、上述の（１）〜（３）に加えて、以下のような効果がある。
（５）モルタル層４２の屋外側にバックアップ材６１を設け、このバックアップ材６１のさらに屋外側にシール材６０を打設した。また、バックアップ材６１の直下に、外周に沿って延びる溝６２を形成した。よって、雨水がシール材６０に浸透して、バックアップ材６１に到達すると、図６中矢印で示すように、この雨水は下方に移動して傾斜面４の溝６２に到達し、この溝６２を流れて屋外に排水される。したがって、雨水が屋内に浸入するのをより確実に防止できる。
【００４７】
〔第１の参考例〕
図７は、本発明の第４実施形態に係るプレキャストコンクリート部材の接合構造１Ｃの拡大断面図である。
本参考例では、２階床面２の外端部３に傾斜面４ではなく、段差５が形成される点が第１実施形態と異なり、その他の点は、第１実施形態と同様の構成である。
すなわち、段差５は、床部材２０と面一となる段差上面７０と、この段差上面７０の屋外側に設けられて段差上面７０よりも低い段差下面７１と、段差上面７０と段差下面７１との間の壁面である段差壁面７２と、で構成される。
【００４８】
２階床面２の段差５および２階壁部材３０の下面には、ケイ酸塩４１が塗布されている。
また、２階床面２の段差５と２階壁部材３０の下面との間には、モルタルからなるモルタル層４２が形成されている。
【００４９】
本参考例によれば、以下のような効果がある。
（６）２階床面２の外端部３および１階壁部材１０の下面にケイ酸塩４１を塗布した。ケイ酸塩は、水分と反応してゲル化することで、この水分の通り道であるクラック（ひび割れ）や空隙を閉塞して、防水性能を発揮するものである。よって、モルタル層４２内の水分やモルタル層４２に浸透した雨水がケイ酸塩４１に触れると、このケイ酸塩４１により水分の通り道が閉塞されるから、雨水が屋内に浸入するのを低コストで防止できる。
【００５０】
また、プレキャストコンクリート造の２階壁部材３０が接合される２階床面２の外端部３に、段差上面７０および段差下面７１を含む段差５を形成した。よって、雨水がモルタル層４２に浸透して段差下面７１に到達しても、図７中矢印で示すように、この雨水は段差上面７０に到達することはなく、屋外に排水される。よって、雨水が屋内に浸入するのを防止できる。
【００５１】
〔第２の参考例〕
図８は、本発明の第２の参考例に係るプレキャストコンクリート部材の接合構造１Ｄの拡大断面図である。具体的には、図８は、床部材８０同士の接合部を示す。
床部材８０は、屋上階床となるプレキャストコンクリート造の部材であり、この床部材８０の側面同士が接合されている。床部材８０の側面には、ケイ酸塩８１が塗布されており、床部材８０の側面同士の間には、モルタル層８２が形成されている。
【００５２】
本参考例によれば、以下のような効果がある。
（７）床部材８０の側面にケイ酸塩８１を塗布した。ケイ酸塩は、水分と反応してゲル化することで、この水分の通り道であるクラック（ひび割れ）や空隙を閉塞して、防水性能を発揮するものである。よって、モルタル層８２内の水分やモルタル層８２に浸透した雨水がケイ酸塩８１に触れると、このケイ酸塩８１により水分の通り道が閉塞されるから、雨水が屋内に浸入するのを低コストで防止できる。
【００５３】
なお、本発明は前記実施形態に限定されるものではなく、本発明の目的を達成できる範囲での変形、改良等は本発明に含まれるものである。
【００５４】
例えば、上述の第１〜第３実施形態および第１の参考例では、２階床面２の外端部３および２階壁部材３０の下面にケイ酸塩４１を塗布したが、これに限らず、このようにケイ酸塩を塗布することに加えて、モルタル層４２、４２Ａにケイ酸塩を混入してもよいし、ケイ酸塩を塗布する代わりに、モルタル層４２、４２Ａにケイ酸塩を混入してもよい。
また、モルタル層４２Ａにケイ酸塩を混入する場合、モルタル層４２Ａの全体にケイ酸塩を混入してもよいし、モルタル層４２Ａを構成する第１モルタル層５０のみにケイ酸塩を混入してもよいし、モルタル層４２Ａを構成する第２モルタル層５１のみにケイ酸塩を混入してもよい。
【００５５】
同様に、第２の参考例では、床部材８０の側面にケイ酸塩８１を塗布したが、これに限らず、このようにケイ酸塩を塗布することに加えて、モルタル層８２にケイ酸塩を混入してよいし、ケイ酸塩を塗布する代わりに、モルタル層８２にケイ酸塩を混入してもよい。
【００５６】
例えば、上述の第１〜第３実施形態および第１の参考例について、ケイ酸塩を塗布することに加えて、モルタル層４２、４２Ａにケイ酸塩を混入する場合、プレキャストコンクリート部材の接合構造１を構築する手順は、図９のフローチャートのようになる。
ステップＳ１１、Ｓ１２、Ｓ１４は、第１実施形態のステップＳ１、Ｓ２、Ｓ４と同様である。また、ステップＳ１３では、２階床面２の外端部３の上にケイ酸塩を混入したモルタル４３を盛り付ける。
【００５７】
また、上述の第１〜第３実施形態および第１の参考例について、ケイ酸塩を塗布する代わりに、モルタル層４２、４２Ａにケイ酸塩を混入する場合、プレキャストコンクリート部材の接合構造１を構築する手順は、図１０のフローチャートのようになる。
ステップＳ２１、Ｓ１３は、第１実施形態のステップＳ１、Ｓ４と同様である。また、ステップＳ２２では、２階床面２の外端部３の上にケイ酸塩を混入したモルタル４３を盛り付ける。
【００５８】
以下、本発明の実施例について、説明する。
図１１は、実験装置の構成を示す模式図である。プレキャストコンクリート部材である床版の上に、プレキャストコンクリート部材である壁版を配置し、これら床版と壁版との間にモルタル層を設けた。この状態で、床版の一端側にライナーを挟み込んで、床版および壁版を１／２０の傾斜となるように傾けて、モルタル層の傾斜方向の下側（つまり屋外側）の面を水に浸した。
【００５９】
図１２は、実験条件および実験結果を示す図である。
実施例１は、床版および壁版とモルタル層との接合面に防止剤を塗布したものであり、実施例２は、実施例１の構成に加えて、さらにモルタル層に防水剤を混入したものである。
【００６０】
ここで、接合面に塗布した防止剤は、ラドコン７（（株）環境美建製）であり、塗布量は０．３ｋｇ／ｍ２とした。
また、モルタルに混入した防水剤は、太平洋ＮＮ（太平洋マテリアル（株）製）であり、使用量は、セメント量の２％とした。
【００６１】
その結果、図１２に示すように、比較例では、モルタル層が湿潤状態となり、モルタル層の屋内側の面に水浸みが生じた。これに対し、実施例１、２では、モルタル層の乾燥状態を維持できており、モルタル層の屋内側の面に変化が生じなかった。したがって、実施例１、２では、防水性能を発揮できることが判った。
【符号の説明】
【００６２】
１、１Ａ、１Ｂ、１Ｃ、１Ｄ…プレキャストコンクリート部材の接合構造
２…２階床面
３…外端部
４…傾斜面
５…段差
１０…１階壁部材
１０Ａ…傾斜面
１１…切欠き部
１２…底面
１３…壁面
２０…２階床部材
２０Ａ…傾斜面
３０…２階壁部材
４０…モルタル
４１…ケイ酸塩
４２、４２Ａ…モルタル層
４３…モルタル
５０…第１モルタル層
５１…第２モルタル層
５２…シール材
５３…境界面
６０…シール材
６１…バックアップ材
６２…溝
７０…段差上面
７１…段差下面
７２…段差壁面
８０…床部材
８１…ケイ酸塩
８２…モルタル層
【図１】
0006506986.tif 000002
【図２】
0006506986.tif 000003
【図３】
0006506986.tif 000004
【図４】
0006506986.tif 000005
【図５】
0006506986.tif 000006
【図６】
0006506986.tif 000007
【図７】
0006506986.tif 000008
【図８】
0006506986.tif 000009
【図９】
0006506986.tif 000010
【図１０】
0006506986.tif 000011
【図１１】
0006506986.tif 000012
【図１２】
0006506986.tif 000013